(57)【要約】【課題】シリコン系非単結晶半導体材料からなるｐｎ又はｐｉｎ構造を有する複数の単位素子を積層した光起電力素子において、ｐ／ｎ界面の構造を安定させ、界面特性および膜密着性を向上させることにより、光電変換効率の高い光起電力素子を提供する。【解決手段】複数の単位素子間のｐ／ｎ界面近傍に、酸素原子濃度または／及び炭素原子濃度が極大値となるピークを持つことを特徴とする。【選択図】　　　なし【特許請求の範囲】
【請求項１】
シリコン系非単結晶半導体材料からなるｐｎ又はｐｉｎ構造を有する複数の単位素子を積層した光起電力素子において、
前記複数の単位素子間のｐ／ｎ界面近傍に、酸素原子濃度が極大値となるピークを持つことを特徴とする光起電力素子。
【請求項２】
前記酸素原子濃度のピークにおける濃度（ピーク酸素濃度）が、１×１０１８ａｔｏｍｓ／ｃｍ３以上、１×１０２２ａｔｏｍｓ／ｃｍ３以下であることを特徴とする請求項１に記載の光起電力素子。
【請求項３】
シリコン系非単結晶半導体材料からなるｐｎ又はｐｉｎ構造を有する複数の単位素子を積層した光起電力素子において、
前記複数の単位素子間のｐ／ｎ界面近傍に、炭素原子濃度が極大値となるピークを持つことを特徴とする光起電力素子。
【請求項４】
前記炭素原子濃度のピークにおける濃度（ピーク炭素濃度）が、１×１０１６ａｔｏｍｓ／ｃｍ３以上、１×１０２０ａｔｏｍｓ／ｃｍ３以下であることを特徴とする請求項３に記載の光起電力素子。
【請求項５】
シリコン系非単結晶半導体材料からなるｐｎ又はｐｉｎ構造を有する複数の単位素子を積層した光起電力素子において、
前記複数の単位素子間のｐ／ｎ界面近傍に、酸素原子濃度及び炭素原子濃度が極大値となるピークを持つことを特徴とする光起電力素子。
【請求項６】
前記酸素原子濃度のピークにおける濃度（ピーク酸素濃度）が、１×１０１８ａｔｏｍｓ／ｃｍ３以上、１×１０２２ａｔｏｍｓ／ｃｍ３以下であり、かつ前記炭素原子濃度のピークにおける濃度（ピーク炭素濃度）が、１×１０１６ａｔｏｍｓ／ｃｍ３以上、１×１０２０ａｔｏｍｓ／ｃｍ３以下であることを特徴とする請求項５に記載の光起電力素子。
【請求項７】
前記ｐ／ｎ界面におけるｐ層が水素化微結晶シリコンからなることを特徴とする請求項１乃至６のいずれか一項に記載の光起電力素子。
【請求項８】
前記単位素子におけるｐ層が光入射側に設けられていることを特徴とする請求項１乃至７のいずれか一項に記載の光起電力素子。
【発明の詳細な説明】
【０００１】
【発明の属する技術分野】
本発明は、シリコン系非単結晶半導体材料からなる光起電力素子に係る。より詳細には光電変換効率が高く、かつ信頼性の高い光起電力素子に関する。
【０００２】
【従来の技術】
光起電力素子は、太陽光などの光エネルギーを電気エネルギーに変換する半導体素子である。その半導体材料としては、アモルファスシリコン（ａ−Ｓｉ：Ｈ）に代表されるアモルファス材料が、安価で、大面積化及び薄膜化が可能であり、組成の自由度が大きく、電気的及び光学的特性を広い範囲で制御できる等の理由から注目され、多くの研究がなされている。
【０００３】
上述したアモルファス材料からなる光起電力素子、特にアモルファス太陽電池では、光電変換効率を高めることが重要な課題である。
【０００４】
この課題を解決する方法としては、単位素子構造の太陽電池を複数積層するいわゆるタンデムセルを用いることが米国特許２，９４９，４９８号明細書に開示されている。このタンデムセルは、異なるバンドギャップの素子を積層し、太陽光線のスペクトルの各部分を効率よく吸収することにより変換効率を向上させるものであり、積層する素子の光入射側に位置するいわゆるトップ層のバンドギャップよりも該トップ層の下に位置するいわゆるボトム層のバンドギャップが狭くなる様に設計される。また、前記トップ層とボトム層との間にいわゆるミドル層を設ける３層タンデムセル（以下トリプルセルと呼ぶ）も検討されている。
【０００５】
また、入射した光から生成する電子−正孔対のうち拡散距離の短い正孔を収集し易いように、ｐ層を透明電極側に、すなわち光入射側に配置して、光の総合収集効率を高め、ｐ層とｎ層の間に実質的に真性な半導体（以後ｉ型層と記す）を介在させたものが多い。
【０００６】
さらに、微結晶シリコンの持つ高い導電性と短波長領域での小さな吸収係数という物性を利用して、光入射側のｐ層に微結晶シリコンを用いることにより、短絡電流（Ｊｓｃ）が改善される。また、微結晶シリコンはアモルファスシリコンに比べてワイドギャップであるため不純物添加効率が高く、光起電力素子内の内部電界が大きくなる。その結果、開放電圧（Ｖｏｃ）も改善され、光電変換効率が向上することが報告されている（“Ｅｎｈａｎｃｅｍｅｎｔ　ｏｆ　ｏｐｅｎｃｉｒｃｕｉｔ　ｖｏｌｔａｇｅ　ｉｎ　ｈｉｇｈ　ｅｆｆｉｃｉｅｎｃｙ　ａｍｏｒｐｈｏｕｓ　ｓｉｌｉｃｏｎ　ａｌｌｏｙ　ｓｏｌａｒ　ｃｅｌｌｓ”Ｓ．Ｇｕｈａ，　Ｊ．Ｙａｎｇ，　Ｐ．Ｎａｔｈ　ａｎｄ　Ｍ．Ｈａｃｋ：　Ａｐｐｌ．　Ｐｈｙｓ．　Ｌｅｔｔ．，　４９　（１９８６）　２１８）。
【０００７】
【発明が解決しようとする課題】
しかしながら、これらの光起電力素子においては、ｐ層とｎ層との接合部の界面特性を安定して制御することは難しく、接合状態、不純物量の変化により直列抵抗の増加、それに伴うＩＶ特性の低下等が発生し特性変動の原因となっている。
【０００８】
そこで本発明は、ｐ／ｎ界面の構造を安定させ、界面特性および膜密着性を向上させることにより、光電変換効率の高い光起電力素子を提供することを目的とする。
【０００９】
【課題を解決するための手段】
本発明の光起電力素子は、シリコン系非単結晶半導体材料からなるｐｎ又はｐｉｎ構造を有する複数の単位素子を積層した光起電力素子において、前記複数の単位素子間のｐ／ｎ界面近傍に、酸素原子濃度が極大値となるピークを持つことを特徴とし、また、前記酸素原子濃度のピークにおける濃度（ピーク酸素濃度）が、１×１０１８ａｔｏｍｓ／ｃｍ３以上、１×１０２２ａｔｏｍｓ／ｃｍ３以下であることを特徴とする。
【００１０】
また、本発明の光起電力素子は、シリコン系非単結晶半導体材料からなるｐｎ又はｐｉｎ構造を有する複数の単位素子を積層した光起電力素子において、前記複数の単位素子間のｐ／ｎ界面近傍に、炭素原子濃度が極大値となるピークを持つことを特徴とし、また、前記炭素原子濃度のピークにおける濃度（ピーク炭素濃度）が、１×１０１６ａｔｏｍｓ／ｃｍ３以上、１×１０２０ａｔｏｍｓ／ｃｍ３以下であることを特徴とする。
【００１１】
また、本発明の光起電力素子は、シリコン系非単結晶半導体材料からなるｐｎ又はｐｉｎ構造を有する複数の単位素子を積層した光起電力素子において、前記複数の単位素子間のｐ／ｎ界面近傍に、酸素原子濃度及び炭素原子濃度が極大値となるピークを持つことを特徴とし、また、前記酸素原子濃度のピークにおける濃度（ピーク酸素濃度）が、１×１０１８ａｔｏｍｓ／ｃｍ３以上、１×１０２２ａｔｏｍｓ／ｃｍ３以下であり、かつ前記炭素原子濃度のピークにおける濃度（ピーク炭素濃度）が、１×１０１６ａｔｏｍｓ／ｃｍ３以上、１×１０２０ａｔｏｍｓ／ｃｍ３以下であることを特徴とする。
【００１２】
これら本発明の光起電力素子においては、前記ｐ／ｎ界面におけるｐ層が水素化微結晶シリコンからなることが好ましく、また前記単位素子におけるｐ層が光入射側に設けられていることが好ましい。
【００１３】
本発明の光起電力素子によれば、ｐ／ｎ界面近傍の酸素および／または炭素の含有量を制御することにより、前記界面の構造を安定させ、界面特性および膜密着性を向上させることができる。
【００１４】
ここで本発明におけるｐ／ｎ界面とは、シリコン系非単結晶半導体材料からなるｐｎ又はｐｉｎ構造を有する複数の単位素子を積層した光起電力素子の、一方の単位素子のｐ型半導体層と、他方の単位素子のｎ型半導体層との積層界面のことを示す。
【００１５】
【発明の実施の形態】
以下に図を用いて、本発明について詳細に説明するが、本発明の光起電力素子はこれにより何ら限定されるものではない。
【００１６】
図１は、本発明の光起電力素子を応用するに好適なｐｉｎ型非晶質太陽電池を模式的に表わしたものである。図１は光が図の上部から入射する構造の太陽電池であり、図に於いて１００は太陽電池本体、１１４はボトム層、１１５はミドル層、１１６はトップ層、１０１は基板、１０２は下部電極、１０３、１０６、１０９はｎ型半導体層、１０４、１０７、１１０はｉ型半導体層、１０５、１０８、１１１はｐ型半導体層、１１２は上部電極、１１３は集電電極を表わす。
【００１７】
（基板）
半導体層が堆積される適当な基板１０１としては、単結晶質もしくは非単結晶質のものであってもよく、さらにそれらは導電性のものであっても、また電気絶縁性のものであってもよい。さらには、それらは透光性のものであっても、また非透光性のものであってもよいが、変形、歪みが少なく、所望の強度を有するものであることが好ましい。
【００１８】
具体的にはＦｅ，Ｎｉ，Ｃｒ，Ａｌ，Ｍｏ，Ａｕ，Ｎｂ，Ｔａ，Ｖ，Ｔｉ，Ｐｔ，Ｐｂ等の金属またはこれらの合金、例えば真鍮、ステンレス鋼等の薄板及びその複合体、及びポリエステル、ポリエチレン、ポリカーボネート、セルロースアセテート、ポリプロピレン、ポリ塩化ビニル、ポリ塩化ビニリデン、ポリスチレン、ポリアミド、ポリイミド、エポキシ等の耐熱性合成樹脂のフィルムまたはシート又はこれらとガラスファイバー、カーボンファイバー、ホウ素ファイバー、金属繊維等との複合体、及びこれらの金属の薄板、樹脂シート等の表面に異種材質の金属薄膜及び／またはＳｉＯ２，Ｓｉ３Ｎ４，Ａｌ２Ｏ３，ＡｌＮ等の絶縁性薄膜をスパッタ法、蒸着法、鍍金法等により表面コーティング処理を行ったものおよび、ガラス、セラミックスなどが挙げられる。
【００１９】
前記基板が金属等の電気導電性である場合には、直接電流取り出し用の電極としても良いし、合成樹脂等の電気絶縁性である場合には、堆積膜の形成される側の表面にＡｌ，Ａｇ，Ｐｔ，Ａｕ，Ｎｉ，Ｔｉ，Ｍｏ，Ｗ，Ｆｅ，Ｖ，Ｃｒ，Ｃｕ，ステンレス，真ちゅう，ニクロム，ＳｎＯ２，Ｉｎ２Ｏ３，ＺｎＯ，ＩＴＯ等のいわゆる金属単体又は合金、及び透明導電性酸化物（ＴＣＯ）を鍍金、蒸着、スパッタ等の方法であらかじめ表面処理を行って電流取り出し用の電極を形成しておくことが望ましい。勿論、前記基板が金属等の電気導電性のものであっても、長波長光の基板表面上での反射率を向上させたり、基板材質と堆積膜との間での構成元素の相互拡散を防止する等の目的で異種の金属層等を前記基板上の堆積膜が形成される側に設けても良い。
【００２０】
また、前記基板の表面性としてはいわゆる平滑面であっても、微小の凹凸面であっても良い。微小の凹凸面とする場合にはその凹凸形状は球状、円錐状、角錐状等であって、且つその最大高さ（Ｒｍａｘ）が好ましくは５０ｎｍ乃至５００ｎｍとすることにより、該表面での光反射が乱反射となり、該表面での反射光の光路長の増大をもたらす。基板の厚さは、所望通りの光起電力素子を形成し得るように適宜決定するが、基板の製造上及び取扱い上、機械的強度等の点から、通常は、１０μｍ以上とされる。
【００２１】
本発明の光起電力素子においては、当該素子の構成形態により適宜の電極が選択使用される。それらの電極としては、下部電極、上部電極（透明電極）、集電電極を挙げることができる（ただし、ここでいう上部電極とは光の入射側に設けられたものを示し、下部電極とは半導体層を挟んで上部電極に対向して設けられたものを示すこととする。）。これらの電極について以下に詳しく説明する。
【００２２】
（下部電極）
本発明において用いられる下部電極１０２は、基板１０１とｎ型半導体層１０３との間に設けられる。しかし、基板１０１が導電性である場合には、該基板が下部電極を兼ねることができる。ただし、基板１０１が導電性であってもシート抵抗値が高い場合には、電流取り出し用の低抵抗の電極として、あるいは基板面での反射率を高め入射光の有効利用を図る目的で電極１０２を設置してもよい。
【００２３】
電極材料としては、Ａｇ，Ａｕ，Ｐｔ，Ｎｉ，Ｃｒ，Ｃｕ，Ａｌ，Ｔｉ，Ｚｎ，Ｍｏ，Ｗ等の金属又はこれらの合金が挙げられ、これ等の金属の薄膜を真空蒸着、電子ビーム蒸着、スパッタリング等で形成する。また、形成された金属薄膜は光起電力素子の出力に対して抵抗成分とならぬように配慮されねばならない。
【００２４】
下部電極１０２とｎ型半導体層１０３との間に、図中には示されていないが、導電性酸化亜鉛等の拡散防止層を設けても良い。該拡散防止層の効果としては、下部電極１０２を構成する金属元素がｎ型半導体層中へ拡散するのを防止するのみならず、若干の抵抗値をもたせることで半導体層を挟んで設けられた下部電極１０２と上部電極１１２との間にピンホール等の欠陥で発生するショートを防止すること、及び薄膜による多重干渉を発生させ入射された光を光起電力素子内に閉じ込める等の効果を挙げることができる。
【００２５】
（上部電極（透明電極））
本発明において用いられる透明電極１１２としては太陽や白色蛍光灯等からの光を半導体層内に効率良く吸収させるために光の透過率が８５％以上であることが望ましく、さらに、電気的には光起電力素子の出力に対して抵抗成分とならぬようにシート抵抗値は３００Ω／□以下であることが望ましい。このような特性を備えた材料としてＳｎＯ２，Ｉｎ２Ｏ３，ＺｎＯ，ＣｄＯ，ＣｄＳｎＯ４，ＩＴＯ（Ｉｎ２Ｏ３＋ＳｎＯ２）などの金属酸化物や、Ａｕ，Ａｌ，Ｃｕ等の金属を極めて薄く半透明状に成膜した金属薄膜等が挙げられる。
【００２６】
透明電極１１２は図１においてｐ型半導体層１１１の上に積層されるものであるため、互いの密着性の良いものを選ぶことが好ましい。これらの作製方法としては、抵抗加熱蒸着法、電子ビーム加熱蒸着法、スパッタリング法、スプレー法等を用いることができ、所望に応じて適宜選択される。
【００２７】
（集電電極）
本発明において用いられる集電電極１１３は、透明電極１１２の表面抵抗値を低減させる目的で透明電極１１２上に設けられる。電極材料としてはＡｇ，Ｃｒ，Ｎｉ，Ａｌ，Ａｇ，Ａｕ，Ｔｉ，Ｐｔ，Ｃｕ，Ｍｏ，Ｗ等の金属またはこれらの合金の薄膜が挙げられる。これらの薄膜は積層させて用いることができる。また、半導体層への光入射光量が充分に確保されるよう、その形状及び面積が適宜設計される。
【００２８】
たとえば、その形状は光起電力素子の受光面に対して一様に広がり、且つ受光面積に対してその面積は好ましくは１５％以下、より好ましくは１０％以下であることが望ましい。また、シート抵抗値としては、好ましくは５０Ω／□以下、より好ましくは１０Ω／□以下であることが望ましい。
【００２９】
（半導体層）
半導体層１０３、１０４、１０５、１０６、１０７、１０８、１０９、１１０、１１１は通常の薄膜作製プロセスに依って作製されるもので、蒸着法、スパッタ法、高周波プラズマＣＶＤ法、マイクロ波プラズマＣＶＤ法、ＥＣＲ法、熱ＣＶＤ法、ＬＰＣＶＤ法等公知の方法を所望に応じて用いることにより作製できる。工業的に採用されている方法としては、原料ガスをプラズマで分解し、基板上に堆積させるプラズマＣＶＤ法が好んで用いられる。
【００３０】
また、反応装置としては、バッチ式の装置や連続成膜装置などが所望に応じて使用できる。価電子制御された半導体を作製する場合は、リン、ボロン等を構成原子として含むＰＨ３、Ｂ２Ｈ６ガス等を同時に分解することにより行なわれる。
【００３１】
（ｉ型半導体層）
本光起電力素子において、好適に用いられるｉ型半導体層を構成する半導体材料としては、非晶質シリコンゲルマニュームのｉ層を作製する場合はａ−ＳｉＧｅ：Ｈ、ａ−ＳｉＧｅ：Ｆ、ａ−ＳｉＧｅ：Ｈ：Ｆ等のいわゆるＩＶ族合金系半導体材料が挙げられる。また、単位素子構成を積層したタンデムセル構造に於いて非晶質シリコンゲルマニューム以外のｉ型半導体層を構成する半導体材料としては、ａ−Ｓｉ：Ｈ、ａ−Ｓｉ：Ｆ、ａ−Ｓｉ：Ｈ：Ｆ、ａ−ＳｉＣ：Ｈ、ａ−ＳｉＣ：Ｆ、ａ−ＳｉＣ：Ｈ：Ｆ、ｐｏｌｙ−Ｓｉ：Ｈ、ｐｏｌｙ−Ｓｉ：Ｆ、ｐｏｌｙ−Ｓｉ：Ｈ：Ｆ等いわゆるＩＶ族及びＩＶ族合金系半導体材料の他、ＩＩＩ−Ｖ及びＩＩ−ＶＩ族のいわゆる化合物半導体材料等が挙げられる。
【００３２】
ＣＶＤ法に用いる原料ガスとしては、シリコン元素を含む化合物として鎖状または環状シラン化合物が用いられ、具体的には、例えば、ＳｉＨ４，ＳｉＦ４，（ＳｉＦ２）５，（ＳｉＦ２）６，（ＳｉＦ２）４，Ｓｉ２Ｆ６，Ｓｉ３Ｆ８，ＳｉＨＦ３，ＳｉＨ２Ｆ２，Ｓｉ２Ｈ２Ｆ４，Ｓｉ２Ｈ３Ｆ３，ＳｉＣｌ４，（ＳｉＣｌ２）５，ＳｉＢｒ４，（ＳｉＢｒ２）５，ＳｉＣｌ６，ＳｉＨＣｌ３，ＳｉＨＢｒ２，ＳｉＨ２Ｃｌ２，ＳｉＣｌ３Ｆ３などのガス状態のもの、または容易にガス化し得るものが挙げられる。
【００３３】
また、ゲルマニューム元素を含む化合物として、鎖状ゲルマンまたはハロゲン化ゲルマニューム、環状ゲルマン、またはハロゲン化ゲルマニューム、鎖状または環状ゲルマニューム化合物及びアルキル基などを有する有機ゲルマニューム化合物、具体的にはＧｅＨ４，Ｇｅ２Ｈ６，Ｇｅ３Ｈ８，ｎ−Ｇｅ４Ｈ１０，ｔ−Ｇｅ４Ｈ１０，Ｇｅ５Ｈ１０，ＧｅＨ３Ｃｌ，ＧｅＨ２Ｆ２，Ｇｅ（ＣＨ３）４，Ｇｅ（Ｃ２Ｈ５）４，Ｇｅ（Ｃ６Ｈ５）４，Ｇｅ（ＣＨ３）２Ｆ２，ＧｅＦ２，ＧｅＦ４，などが挙げられる。
【００３４】
（ｐ型半導体層及びｎ型半導体層）
本光起電力素子において好適に用いられるｐ型またはｎ型の半導体層を構成する半導体材料としては、前述したｉ型半導体層を構成する半導体材料に価電子制御剤をドーピングすることによって得られる。作製方法は、前述したｉ型半導体層の作製方法と同様の方法が好適に利用できる。また原料としては、周期律表第ＩＶ族堆積膜を得る場合、ｐ型半導体を得るための価電子制御剤としては周期律表第ＩＩＩ族の元素を含む化合物が用いられる。第ＩＩＩ族の元素としては、Ｂが挙げられ、Ｂを含む化合物としては、具体的には、ＢＦ３，Ｂ２Ｈ６，Ｂ４Ｈ１０，Ｂ５Ｈ９，Ｂ５Ｈ１１，Ｂ６Ｈ１０，Ｂ（ＣＨ３）３，Ｂ（Ｃ２Ｈ５）３，Ｂ６Ｈ１２等が挙げられる。
【００３５】
ｎ型半導体を得るための価電子制御剤としては周期律表第Ｖ族の元素を含む化合物が用いられる。第Ｖ族の元素としては、Ｐ、Ｎが挙げられ、これらを含む化合物としては、具体的には、Ｎ２，ＮＨ３，Ｎ２Ｈ５Ｎ３，Ｎ２Ｈ４，ＮＨ４Ｎ３，ＰＨ３，Ｐ（ＯＣＨ３）３，Ｐ（ＯＣ２Ｈ５）３，Ｐ（Ｃ３Ｈ７）３，Ｐ（ＯＣ４Ｈ９）３，Ｐ（ＣＨ３）３，Ｐ（Ｃ２Ｈ５）３，Ｐ（Ｃ３Ｈ７）３，Ｐ（Ｃ４Ｈ９）３，Ｐ（ＯＣＨ３）３，Ｐ（ＯＣ２Ｈ５）３，Ｐ（ＯＣ３Ｈ７）３，Ｐ（ＯＣ４Ｈ９）３，Ｐ（ＳＣＮ）３，Ｐ２Ｈ４，ＰＨ３等が挙げられる。
【００３６】
以下に本発明のｐ／ｎ界面近傍の酸素濃度及び炭素濃度の制御について詳細に説明する。
【００３７】
光起電力素子において、ｐｎ又はｐｉｎ構造を有する複数の単位素子を積層するタンデムセルの場合、単位素子間のｐ層とｎ層の界面では界面の整合性、不純物量などの微妙な変化あるいは構造的歪みにより、直列抵抗の増加、それに伴うＩＶ特性の低下が発生し、光起電力素子の性能に大きく影響する。また、成膜時の放電初期におけるプラズマによって、ｐ／ｎ界面では大きなダメージを受けるため界面特性の低下が起こる。
【００３８】
本発明者は、鋭意研究を重ねた結果、このｐ層、ｎ層の界面近傍に酸素および／または炭素を微量添加することにより、界面制御が容易になり、特性の向上につながることを見出し、本発明を完成させるに到ったものである。
【００３９】
ｐ層、ｎ層には従来の不純物であるＢ、Ｐ元素をそれぞれ価電子制御剤として用いるが、本発明においては、それに加えて単位素子間のｐ／ｎ界面近傍で酸素原子濃度および／または炭素原子濃度が極大値となるピークを持つように形成される。
【００４０】
ｐ／ｎ界面近傍で酸素原子濃度がピークを持つように制御する場合には、構成元素として酸素を含むガスの導入量を制御することにより、ピーク酸素濃度を制御することができる。この時、ピーク酸素濃度は１×１０１８ａｔｏｍｓ／ｃｍ３以上、１×１０２２ａｔｏｍｓ／ｃｍ３以下となるように制御するのが好ましい。
【００４１】
ｐ／ｎ界面近傍で炭素原子濃度がピークを持つように制御する場合には、構成元素として炭素を含むガスの導入量を制御することにより、ピーク炭素濃度を制御することができる。この時、ピーク炭素濃度は１×１０１６ａｔｏｍｓ／ｃｍ３以上、１×１０２０ａｔｏｍｓ／ｃｍ３以下となるように制御するのが好ましい。
【００４２】
なお、本発明の酸素および炭素元素の添加方法はこれ以外の方法であってもよく、本発明は前記の方法によって何等限定されない。
【００４３】
本発明における「ｐ／ｎ界面近傍」とは、単位素子間のｐ／ｎ界面を中心としてｐ層側、ｎ層側に±１００ｎｍの範囲内のことを指しており、好ましくは±１０ｎｍの範囲内にピーク濃度が存在すると本発明の界面特性向上に、より一層の効果が見られる。
【００４４】
濃度分布については、例えばｐ／ｎ界面±０の位置にピークを有し左右対称となる分布、ｐ層あるいはｎ層側にピークを有する分布がある。濃度のピークが界面から見て光入射側にある場合には光学特性の向上、反光入射側にある場合には不純物元素の拡散防止、プラズマダメージの防止、膜密着性の向上に効果があると考えられる。
【００４５】
上述したようにｐ／ｎ界面近傍でピーク酸素濃度を持ち、このピーク酸素濃度が１×１０１８ａｔｏｍｓ／ｃｍ３以上、１×１０２２ａｔｏｍｓ／ｃｍ３以下となるように制御することにより、本発明による大きな効果が得られる。またｐ／ｎ界面近傍でピーク炭素濃度を持ち、このピーク炭素濃度が１×１０１６ａｔｏｍｓ／ｃｍ３以上、１×１０２０ａｔｏｍｓ／ｃｍ３以下となるように制御することにより、本発明による大きな効果が得られる。
【００４６】
すなわちこのような条件に酸素濃度および／または炭素濃度を制御することにより、ｐ型およびｎ型半導体の導電型決定不純物の拡散を効果的に防止し、界面特性を向上させることができる。また、ｐ、ｎ導電型決定不純物元素が多すぎると光導電率の低下による直列抵抗成分が増加するため、酸素および／または炭素添加によりその不純物量の制御ラチチュードを広げることができる上、光学特性の向上も効果として考えられる。
【００４７】
さらに、酸素および／または炭素を添加することによりプラズマによるダメージを受けにくい、耐性の大きな界面が形成される。また、界面部分の構造歪みが緩和され界面整合性が向上し、膜の密着性、安定性も向上する。
【００４８】
前記ピーク酸素濃度が１×１０１８ａｔｏｍｓ／ｃｍ３未満および／または前記ピーク炭素濃度が１×１０１６ａｔｏｍｓ／ｃｍ３未満の場合は、本発明の効果が充分に得られない場合がある。また、前記ピーク酸素濃度が１×１０２２ａｔｏｍｓ／ｃｍ３を超える場合および／または前記ピーク炭素濃度が１×１０２０ａｔｏｍｓ／ｃｍ３を超える場合は、逆に界面の構造が不安定になり、また電気特性、光学特性等に悪影響を与える場合がある。
【００４９】
【実施例】
以下に本発明の実施例を示すが、以下の実施例で本発明の内容が限定されるものではない。
【００５０】
（実施例１）
図６のＣＶＤ成膜装置を用いて以下のようにして本発明の太陽電池トリプルセルを作製した。図６において６００は反応チャンバー、１０１は基板、６０２はアノード電極、６０３はカソード電極、６０４は基板加熱用ヒーター、６０５は接地用端子、６０６はマッチングボックス、６０７はＲＦ電源、６０８は排気管、６０９は排気ポンプ、６１０は成膜ガス導入管、６２０、６３０、６４０、６５０、６６０、６７０、６８０、６２２、６３２、６４２、６５２、６６２、６７２および６８２はバルブ、６２１、６３１、６４１、６５１、６６１、６７１および６８１はマスフローコントローラーを示す。
【００５１】
まず、表面を鏡面研磨し０．０５μｍＲｍａｘとした５ｃｍ角の大きさのステンレス製（ＳＵＳ３０４）基板１０１を不図示のスパッタ装置に入れ、該装置内を１０−５Ｐａ以下に真空排気した後、Ａｒガスを導入し、内圧を０．６Ｐａとして２００ＷのパワーでＤＣプラズマ放電を生起し、Ａｇのターゲットによりスパッタを行い、約５００ｎｍのＡｇを堆積した。
【００５２】
その後ターゲットをＺｎＯに替えて内圧、パワーとも同じ条件でＤＣプラズマ放電を生起しスパッタを行い、約５００ｎｍのＺｎＯを堆積した。
【００５３】
以上の工程で下部電極１０２を作製した後、基板１０１を取り出し、反応チャンバー６００の中のカソード６０３に取り付け、排気ポンプ６０９により充分排気し、不図示のイオンゲージで反応チャンバー６００の中の真空度が１０−４Ｐａと成るようにした。
【００５４】
次に基板加熱用ヒーター６０４で基板１０１を３００℃に加熱した。基板温度が一定になった後、バルブ６２０、６２２を開け、マスフローコントローラー６２１の流量を制御して不図示のＳｉＨ４ガスボンベからＳｉＨ４ガス３０ｓｃｃｍをガス導入管６１０を介して反応チャンバー６００の中に導入した。
【００５５】
なお、ここでｓｃｃｍとは流量の単位で、１ｓｃｃｍ＝１ｃｍ３／ｍｉｎ（標準状態）であり、以後流量の単位はｓｃｃｍで表わす。
【００５６】
同様にしてバルブ６４０、６４２を開けマスフローコントローラー６４１の流量を制御してＨ２ガスを３００ｓｃｃｍ供給し、バルブ６５０、６５２を開け、マスフローコントローラー６５１の流量を制御してＨ２ガスで５％に希釈されたＰＨ３ガスを１０ｓｃｃｍ導入した。
【００５７】
反応チャンバー６００の内圧が２００Ｐａとなるように調整した後、マッチングボックス６０６を介してＲＦ電源６０７から１０Ｗのパワーを投入し、プラズマ放電を生起してｎ型非晶質シリコン層１０３を４０ｎｍ堆積した。
【００５８】
ガス供給をやめた後、反応チャンバー６００を再び真空に引き、反応チャンバー６００の中の真空度が１０−４Ｐａ以下に排気された後、バルブ６２０、６２２、６３０、６３２、６４０、６４２を開けてＳｉＨ４ガス３０ｓｃｃｍとＨ２ガス３００ｓｃｃｍとＧｅＨ４ガス５．０ｓｃｃｍとを反応チャンバー６００に導入した。ＲＦ電源６０７から２０Ｗのパワーを投入し、プラズマ放電を生起して非晶質シリコンゲルマニュームのｉ層１０４を約１８０ｎｍ堆積した。
【００５９】
次に、マスフローコントローラーの流量設定を０ｓｃｃｍとし、バルブ６２０、６２２、６３０、６３２、６４０、６４２を閉じることによりＧｅＨ４ガス、ＳｉＨ４ガスおよびＨ２ガスの流量を瞬時に０ｓｃｃｍとした。ＲＦパワーを０Ｗにしてプラズマ放電を止めてガス供給をやめた後、反応チャンバー６００の中の真空度を１０−４Ｐａ以下に排気した後、バルブ６２０、６２２、６４０、６４２、６６０、６６２を開けてＳｉＨ４ガス１ｓｃｃｍとＨ２ガス３００ｓｃｃｍとＨ２ガスで５％に希釈したＢＦ３ガス１０ｓｃｃｍとを反応チャンバー６００に導入した。
【００６０】
続いてＲＦ電源６０７から２０Ｗのパワーを投入し、プラズマ放電を生起してｐ層１０５を１０ｎｍ堆積してボトム層１１４を作製した。尚、この条件でｐ層をガラス基板上に堆積した試料により、粒径２ｎｍから１０ｎｍの微結晶であることを透過型電子顕微鏡（ＴＥＭ）での断面観察により確認した。
【００６１】
次にｎ層１０６を上述したｎ層１０３と同様にして堆積した後、ｉ層１０７をＧｅＨ４ガスの流量を２．５ｓｃｃｍとした以外は上述したｉ層１０４と同様にして１００ｎｍ堆積した。
【００６２】
次にｐ層１０８を上述したｐ層１０５と同様の方法で堆積したが、その際成膜途中からバルブ６７０、６７２を開けマスフローコントローラー６７１の流量を制御してＯ２ガスを導入し、次に成膜するｎ層１０９との界面に向かって徐々に酸素濃度が増加するように制御し、ミドル層１１５を作製した。
【００６３】
さらに、ｎ層１０９を堆積する際、上述した条件に加えてバルブ６７０、６７２を開けマスフローコントローラー６７１の流量を制御してＯ２ガスを導入した。その際、酸素濃度がミドルｐ層１０８と連続するように制御し、且つ界面付近でピークを持ち、その後徐々に減少するようにＯ２ガス流量制御をおこなった。
【００６４】
その後ＳｉＨ４ガス３０ｓｃｃｍとＨ２ガス３００ｓｃｃｍを導入し、２０Ｗのパワーを投入して非晶質シリコンのｉ層１１０を７０ｎｍ堆積した後、ｐ層１１１を堆積し、トップ層１１６を形成した。
【００６５】
次に、半導体層を形成した基板１０１を冷却後、反応チャンバー６００から取り出し、不図示の抵抗加熱の蒸着装置に入れて、該装置内を１０−５Ｐａ以下に真空排気した後、酸素ガスを導入し、内圧を５０Ｐａとした後、ＩｎとＳｎの合金を抵抗加熱により蒸着し、反射防止効果を兼ねた機能を有する透明導電膜（ＩＴＯ膜）を堆積し、上部電極１１２とした。
【００６６】
蒸着終了後、試料を取り出し不図示のドライエッチング装置により１ｃｍ×１ｃｍの大きさのサブセルに分離した後、別の蒸着装置に移し、電子ビーム蒸着法によりアルミの集電電極１１３を形成した。得られた太陽電池をＮｏ．１−１とした。
【００６７】
次にミドルｐ層１０８およびトップｎ層１０９のＯ２ガス流量を変えた以外は上述した方法と同様にして成膜をおこない試料を作製した。試料をＮｏ．１−２、１−３、１−４、１−５とした。
【００６８】
図２は各試料の膜厚方向での酸素濃度分布を表わしており、特にトップｎ層、ミドルｐ層界面付近での濃度分布を示している。なお、酸素濃度に関してはＳＩＭＳを用いて測定をおこなった。これよりｐ／ｎ界面近傍のトップｎ層側で酸素原子濃度がピーク値を持っていることが確認される。
【００６９】
また、各試料をソーラーシミュレータを用いてＡＭ−１．５の太陽光スペクトルの光を１００ｍＷ／ｃｍ２の強度で照射し、電圧電流曲線を求めることにより太陽電池の初期変換効率を測定した。得られた結果を図３に示した。
【００７０】
図３では各試料のトップｎ層でのピーク酸素濃度を横軸として初期変換効率ηを表わした。ここで初期変換効率η（ｎｏｒｍａｌｉｚｅｄ）は、試料１−２の初期変換効率を１として規格化して表わした。
【００７１】
ここで、太陽電池の実用的および信頼性の面から好ましい初期変換効率として、上述した規格化後の値で０．９５を下限値と規定する。この下限値以上の初期変換効率値が得られるｐ／ｎ界面近傍での最適なピーク酸素濃度の範囲は、１×１０１８ａｔｏｍｓ／ｃｍ３以上、１×１０２２ａｔｏｍｓ／ｃｍ３以下であることがわかる。
【００７２】
（実施例２）
図６の成膜装置を用いて、実施例１と同様にトリプルセルを作製した。ただし本例ではミドルｐ層およびトップｎ層でのＯ２ガスをＣＨ４ガスに変更した。すなわちバルブ６８０、６８２を開けマスフローコントローラー６８１の流量を制御してＣＨ４ガスを供給し、その流量を変化させて試料２−１、２−２、２−３、２−４、２−５を作製した。
【００７３】
図４は各試料の膜厚方向での炭素濃度分布を表わしており、特にトップｎ層、ミドルｐ層界面付近での濃度分布を示している。なお、炭素濃度に関してはＳＩＭＳを用いて測定をおこなった。これより、ｐ／ｎ界面近傍のミドルｐ層側で炭素原子濃度がピーク値を持っていることが確認される。
【００７４】
また、各試料を実施例１と同様の方法で初期変換効率を測定し、得られた結果を図５に示した。
【００７５】
図５では各試料のミドルｐ層でのピーク炭素濃度を横軸として初期変換効率ηを表わした。ここで初期変換効率η（ｎｏｒｍａｌｉｚｅｄ）は、試料２−２の変換効率を１として規格化して表わした。
【００７６】
ここで実施例１と同様に、太陽電池の実用的および信頼性の面から好ましい初期変換効率として、上述した規格化後の値で０．９５を下限値と規定する。この下限値以上の初期変換効率値が得られるｐ／ｎ界面近傍での最適なピーク炭素濃度の範囲は、１×１０１６ａｔｏｍｓ／ｃｍ３以上、１×１０２０ａｔｏｍｓ／ｃｍ３以下であることがわかる。
【００７７】
（実施例３）
図６の成膜装置を用いて、実施例１と同様にトリプルセルを作製した。ただし本例ではミドルｐ層およびトップｎ層でＯ２ガスおよびＣＨ４ガスを同時に供給した。すなわちバルブ６７０、６７２、６８０、６８２を開けマスフローコントローラー６７１、６８１の流量を制御してＯ２ガスおよびＣＨ４ガスを供給し、その流量を変化させて試料を作製した。その際、ピーク酸素濃度およびピーク炭素濃度がｐ／ｎ界面近傍のミドルｐ層側に存在するように試料を作製し、実施例１、２と同様に試料のピーク酸素濃度およびピーク炭素濃度と初期変換効率との関係を調べた。その結果、実施例１、２と同様の結果が得られ、ｐ／ｎ界面近傍でのピーク酸素濃度およびピーク炭素濃度の最適値は実施例１、２と同様の値であることが確認された。
【００７８】
（実施例４）
図６の成膜装置を用いて、実施例１と同様にトリプルセルを作製した。ただし本例ではピーク酸素濃度がミドルｐ層／トップｎ層界面近傍のミドルｐ層側に存在するように試料を作製し、実施例１と同様に酸素濃度を変化させて、ピーク酸素濃度と初期変換効率との関係を調べた。その結果、実施例１と同様の結果が得られ、ｐ／ｎ界面近傍でのピーク酸素濃度の最適値は実施例１と同様の値であることが確認された。
【００７９】
【発明の効果】
以上のように、本発明によれば次に示す効果を奏する。
【００８０】
すなわち本発明にて示した条件で光起電力素子を作製することにより、ｐ型および／またはｎ型半導体の導電型決定不純物の拡散を防止し、界面特性を向上させることができる。また、ｐ、ｎ導電型決定不純物元素が多すぎると光導電率の低下による直列抵抗成分が増加するため、酸素および／または炭素を本発明の条件で添加することによりその不純物量の制御ラチチュードを広げることができる上、光学特性の向上が見込める。
【００８１】
さらに、本発明の条件で酸素および／または炭素を添加することによりプラズマによるダメージを受けにくい、耐性の大きな界面が形成される。また、界面部分の構造歪みが緩和され、界面整合性が向上し、膜の密着性、安定性も向上する。
【００８２】
これらのように界面特性を向上させることにより、光電変換効率の高い光起電力素子が得られ、さらに界面の整合性に優れ、構造安定性（膜の密着性）の高い光起電力素子が得られる。
【図面の簡単な説明】
【図１】本発明による光起電力素子の構成の一例を模式的に示す図である。
【図２】トリプルセルにおける膜厚方向での酸素濃度分布を表わす図である。
【図３】トリプルセルにおけるトップｎ層のピーク酸素濃度と初期変換効率の関係を表わす図である。
【図４】トリプルセルにおける膜厚方向での炭素濃度分布を表わす図である。
【図５】トリプルセルにおけるミドルｐ層のピーク炭素濃度と初期変換効率の関係を表わす図である。
【図６】本発明の光起電力素子を作製するのに好適な成膜装置を示す模式図である。
【符号の説明】
１００　太陽電池本体（光起電力素子）
１０１　基板
１０２　下部電極
１０３、１０６、１０９　ｎ型半導体層
１０４、１０７、１１０　ｉ型半導体層
１０５、１０８、１１１　ｐ型半導体層
１１２　上部電極
１１３　集電電極
１１４　ボトム層
１１５　ミドル層
１１６　トップ層
６００　反応チャンバー
６０２　アノード電極
６０３　カソード電極
６０４　基板加熱用ヒーター
６０５　接地用端子
６０６　マッチングボックス
６０７　ＲＦ電源
６０８　排気管
６０９　排気ポンプ
６１０　成膜ガス導入管
６２０、６３０、６４０、６５０、６６０、６７０、６８０、６２２、６３２、６４２、６５２、６６２、６７２、６８２　バルブ
６２１、６３１、６４１、６５１、６６１、６７１、６８１　マスフローコントローラー
【図１】
2004014812.tif 000002
【図２】
2004014812.tif 000003
【図３】
2004014812.tif 000004
【図４】
2004014812.tif 000005
【図５】
2004014812.tif 000006
【図６】
2004014812.tif 000007